(57)【要約】【課題】機械的強度と包装材料全体としての十分な透湿度を有し、かつ毛羽立ちなどの発生を抑えることのできる通気性包装材料、及びこれを用いた包装体を提供する。【解決手段】通気性包装材料１は、ナイロン製の有孔フィルム２と、網状構造の強化材層３と、多孔性透湿性フィルムとがこの順で積層されて形成されている。強化材層３は、強化材層３に面し、互いに同一方向に配列した複数の第１の繊維からなる第１の繊維層３ａと、有孔フィルム２に面し、第１の繊維とは異なる方向にかつ互いに同一の方向に配列した複数の第２の繊維からなる第２の繊維層３ｂとが積層して構成されている。第２の繊維の側方には第２の繊維に沿って空隙が形成されている。【選択図】図１
2010105312.tif 000002
【特許請求の範囲】
【請求項１】
ナイロン製の有孔フィルムと、網状構造の強化材層と、多孔性透湿性フィルムとがこの順で積層され、
前記強化材層は、前記多孔性透湿性フィルムに面し、互いに同一の方向に配列した複数の第１の繊維からなる第１の繊維層と、前記有孔フィルムに面し、前記第１の繊維とは異なる方向にかつ互いに同一の方向に配列した複数の第２の繊維からなる第２の繊維層と、が積層して構成され、前記第２の繊維の側方には該第２の繊維に沿って空隙が形成されている、通気性包装材料。
【請求項２】
前記第１の繊維と前記第２の繊維との交点における前記強化材層の厚さが１２０μｍ以上である、請求項１に記載の通気性包装材料。
【請求項３】
前記有孔フィルムの前記強化材層と面する面に印刷が施されている、請求項１または２に記載の通気性包装材料。
【請求項４】
前記多孔性透湿性フィルムは、ポリオレフィン系樹脂からなる微多孔性フィルムである、請求項１から３のいずれか１項に記載の通気性包装材料。
【請求項５】
前記強化材層は、ポリオレフィン系樹脂からなる割繊維不織布である、請求項１から４のいずれか１項に記載の通気性包装材料。
【請求項６】
前記割繊維不織布は、前記第１の繊維層の前記第１の繊維が縦方向に配列し、前記第２の繊維層の前記第２の繊維が横方向に配列してなる不織布であり、前記第２の繊維層が前記有孔フィルムに熱圧着法によって接合されている、請求項５に記載の通気性包装材料。
【請求項７】
前記第２の繊維は前記第１の繊維よりも厚く形成されている、請求項６に記載の通気性包装材料。
【請求項８】
請求項１から７のいずれか１項に記載の通気性包装材料を少なくとも一部に用い、前記有孔フィルム層を外側にして脱酸素剤、乾燥剤、発熱剤、吸湿剤、脱臭剤、防虫剤、除湿剤または芳香剤を収納した包装体。
【発明の詳細な説明】
【技術分野】
【０００１】
本発明は、通気性包装材料及びそれを用いた包装体に関し、特にシリカ系、クレイ系または塩化カルシウム製の乾燥剤の包装に好適に用いられる通気性包装材料に関する。
【背景技術】
【０００２】
加工食品の腐敗、変質、劣化などを防止するために、脱酸素剤や乾燥剤などが多く用いられている。この種の脱酸素剤や乾燥剤は、通気性を有する小袋に包装されて、食品とともに収納されて用いられる。また、食品以外に、酸化や吸湿などによって品質が変化する内容物の包装においても同様のことが行われている。脱酸素剤や乾燥剤を包装するのに用いられる包装材料としては、従来、紙などの通気性を有する基材を表層に用いたものが用いられてきた。しかし、このような表層では毛羽立ちや紙粉の発生が避けられないため、近年ではナイロンやポリプロピレンなどを表層に用いた有孔フィルムが用いられている（例えば、特許文献１，２参照）。特許文献１，２には、機械的強度と包装材料全体としての通気性の確保のために、基材の裏面に不織布からなる強化材層を積層し、さらに強化材層の下に透過性フィルムを積層した３層構成の通気性包装材料が開示されている。
【特許文献１】特開２００４−２１６７０１号公報
【特許文献２】特開２００３−３４０９５０号公報
【発明の開示】
【発明が解決しようとする課題】
【０００３】
乾燥剤を封入した包装体を作成する場合、乾燥剤としては従来から生石灰、シリカ、クレイ、塩化カルシウムなどが用いられている。このうち生石灰は低湿度での吸水性に優れているが、強アルカリのため人体への影響が避けられず、このような問題のないシリカ系、クレイ系または塩化カルシウム製の乾燥剤が近年では広く用いられている。これらの乾燥剤の能力を発揮させるためには包装体の透湿度を十分に確保する必要がある。しかし、特許文献１，２に開示された通気性包装材料は十分な透湿度を有していない。
【０００４】
本発明の目的は、機械的強度と包装材料全体としての十分な透湿度を有し、かつ毛羽立ちなどの発生を抑えることのできる通気性包装材料、及びこれを用いた包装体を提供することを目的とする。
【課題を解決するための手段】
【０００５】
本発明の一実施態様に係る通気性包装材料は、ナイロン製の有孔フィルムと、網状構造の強化材層と、多孔性透湿性フィルムとがこの順で積層されている。強化材層は、強化材層に面し、互いに同一の方向に配列した複数の第１の繊維からなる第１の繊維層と、有孔フィルムに面し、第１の繊維とは異なる方向にかつ互いに同一の方向に配列した複数の第２の繊維からなる第２の繊維層と、が積層して構成されている。第２の繊維の側方には第２の繊維に沿って空隙が形成されている。
【発明の効果】
【０００６】
第２の繊維の側方に第２の繊維に沿って空隙が形成されていることで、有孔フィルムから侵入する水蒸気の流路を確保することが可能となる。すなわち、水蒸気は有孔フィルムから侵入すると、引き続き有孔フィルムに面する第２の繊維層に流入するが、第２の繊維層を構成する各第２の繊維の側方には空隙による大きな空間が形成されているため、水蒸気の流路を確保しやすくなる。この結果、所望の透湿度を確保することが容易となる。
【発明を実施するための最良の形態】
【０００７】
図１は、本発明の一実施形態による通気性包装材料の模式図であり、同図（ａ）が断面図、同図（ｂ）が上面図である。図１（ａ）に示すように、本実施形態の通気性包装材料１は、ナイロン製の有孔フィルム２と、網状構造の強化材層３と、多孔性透湿性フィルム４とがこの順で積層されている。有孔フィルム２の強化材層３と面する裏面２ａには印刷（図示せず）が施されている。有孔フィルム２と、強化材層３と、透湿性フィルム４との接合は、熱圧着法によって一気に行うことができる。この通気性包装材料１を袋状に成形し、内部に脱酸素剤、乾燥剤、発熱剤、吸湿剤、脱臭剤、防虫剤、除湿剤、芳香剤などの機能性物品を収納することで包装体を形成することができる。図２には、包装体の断面図を示す。通気性包装材料１から包装体６を作る際には、透湿性フィルム４がヒートシール層として利用される。具体的には、透湿性フィルム４の両端が対向接触するように透湿性フィルム４を内側にして通気性包装材料１を袋状に折り曲げ、機能性物品５を包み、周縁部を熱プレス法によりヒートシールする。以下に、通気性包装材料１を構成する各層について詳細に説明する。
【０００８】
（１）有孔フィルム
有孔フィルム２には、無延伸ナイロンフィルムが用いられる。無延伸ナイロンフィルムは、一例では１５μｍ程度の厚みで、図１（ｂ）に示すように、一定間隔で細孔７が形成されている。有孔フィルム２の具体的な例としては、（株）帝人製の「ボニール」（商品名）、東洋紡績（株）製の「ハーデン」（商品名）、ユニチカ（株）製の「エンブレム」（商品名）などが挙げられる。
【０００９】
有孔フィルム２は上述したように、包装体６の最表層を構成する。従って、従来のように紙を最表層に用いた場合と異なり、毛羽立ちや紙粉が発生することはなく、包装体を食品とともに収納しても衛生的である。
【００１０】
有孔フィルム２の裏面２ａ（強化材層３と面する面）には印刷を施すことができる。有孔フィルム２は紙と比べて表面平滑性に優れているため、鮮明な印刷が可能である。また、有孔フィルム２は透明な無延伸ナイロンフィルムからなるため、表面側からでも印刷情報を鮮明に見ることができる。印刷は有孔フィルム２の裏面２ａに行われるため、印刷部は包装体の表面に露出せず、包装体を食品とともに収納しても、印刷用のインキが食品と接触することはない。従って、印刷には、印刷インキ工業連合会の制定する「食品包装材料印刷インキに関する自主規制」ＮＬ規制に適合する、包装材料への印刷に一般に使用されているインキを使用することができる。その結果、従来のように特殊なインキを使用する必要がなくなるので、有孔フィルム２との密着性に優れたインキを使用して任意の色調で印刷を行うことができる。また、安価なインキを使用できるので、通気性包装材料１を安価に製造することができる。
【００１１】
（２）強化材層
図３に、強化材層の部分斜視図を示す。同図（ａ）は斜視図、同図（ｂ）は有孔フィルムの方から見た上面図である。強化材層３は、互いに同一の方向ｘに配列した複数の第１の繊維１１からなる第１の繊維層３ａと、第１の繊維１１と略直交する方向ｙに互いに同一の方向ｙに配列した複数の第２の繊維１２からなる第２の繊維層３ｂと、が積層して構成されている。第１の繊維層３ａは透湿性フィルム４に面し、第２の繊維層３ｂは有孔フィルム２に面している。第１の繊維層３ａの第１の繊維１１と第２の繊維層３ｂの第２の繊維１２との交点Ｐにおける強化材層３の厚さｈは１２０μｍ以上である。強化材層の厚さｈについては図５も参照されたい。第２の繊維層３ｂは第１の繊維層３ａと直交している必要はないが、少なくとも異なる方向を向いており、第１の繊維層３ａと第２の繊維層３ｂとが積層される状態が形成されていればよい。強化材層３の厚さは従来技術と比べ大きくされている。この結果、第２の繊維の側方には第２の繊維に沿って空隙８が形成されている（図５参照）。
【００１２】
本実施形態では、強化材層３は、第１の繊維１１が縦方向に配列した第１の繊維層３ａと第２の繊維１２が横方向に配列した第２の繊維層３ｂとを積層させた割繊維不織布である。第２の繊維層３ｂが有孔フィルム２に熱圧着法によって接合されている。本明細書において、「縦方向」とは、不織布、ウェブ、積層体などを製造する際の機械方向すなわち送り方向を意味し、「横方向」とは、縦方向と直角な方向、すなわち不織布、ウェブ、積層体などの幅方向を意味する。
【００１３】
強化材層３としては、透湿度を確保しかつ有孔フィルム２を補強し得る強度を有するものであれば種々のものを用いることができ、割繊維不織布の他、ネット状物などの格子網状体を用いることができる。
【００１４】
割繊維不織布は、ポリオレフィン系樹脂からなるフィルムに多数のスリットを形成してこれをスリットの方向に延伸した後、延伸方向と直角な方向に広げるか、あるいは、ポリオレフィン系樹脂からなるフィルムを一方向に延伸してこれに延伸方向と平行な多数のスリットを形成した後、延伸方向と直角な方向に広げて、網状フィルムを形成し、延伸方向が直交するように２枚の網状フィルムを重ね合わせて熱接着することによって得られた不織布である。
【００１５】
このように、割繊維不織布は、２枚の網状フィルムをその延伸方向が直交するように積層しているので、縦方向と横方向の強度バランスに優れている。また、割繊維不織布は、スリットを形成した部分が通気部となった網状構造であるので十分な通気性を有する。割繊維不織布の代表的な例としては、ワリフ（新日石プラスト（株）製、商品名）が挙げられる。
【００１６】
強化材層３に割繊維不織布を用いた場合、その製造に使用するフィルムとしては、熱接着に適した、低融点樹脂層／高融点樹脂層／低融点樹脂層の３層構造のフィルムが好ましい。特に、透湿性フィルム４との接着性を考慮すると、割繊維不織布の基となるフィルムを構成する樹脂は、透湿性フィルム４と同質の樹脂であることが好ましい。例えば透湿性フィルム４をポリエチレンで構成した場合、割繊維不織布の基となるフィルムは、低融点樹脂層に低密度ポリエチレンを用い、高融点樹脂層に高密度ポリエチレンを用いることが好ましい。フィルムの延伸倍率は、１．１〜１５倍が好ましい。延伸倍率が１．１倍未満では、不織布としたときの機械的強度が十分でない。一方、延伸倍率が１５倍を超える場合は、通常の方法で延伸することが難しく、高価な装置を必要とする。
【００１７】
格子網状体としては、割繊維不織布の他に、ポリエチレンあるいはポリプロピレンからなるネット状物を用いることもできる。ネット状物としては、積水フィルム（株）製のソフネット、ソフクロス（いずれも商品名）、クラボウ社製のクレネット（商品名）、グローバル・ネッティング・ソリューションズ社製のコンウェッドネット、Thermanet（商品名）などが挙げられる。また、織布である萩原工業（株）製のメルタック（商品名）なども利用できる。
【００１８】
（３）透湿性フィルム
多孔性透湿性フィルムは、ポリオレフィン系樹脂からなる微多孔性フィルムである。透湿性フィルム４は、充填剤を含有させた熱可塑性樹脂からなる樹脂組成物を延伸することにより樹脂組成物に微多孔を形成し、通気性を付与したものである。
【００１９】
通気性包装材料１には、内部に収納する機能性物品５が機能するのに必要な、適度な透湿度が求められる。この透湿度は、機能性物品の種類、包装体のサイズなど、用途によって異なり特に限定されるものではないが、シリカ系、クレイ系または塩化カルシウム製の乾燥剤に用いる場合、十分な透湿度が求められる。また、特に、保水力以上の水分を吸収すると融解し流出するおそれのある塩化カルシウム製の乾燥剤向けの用途では、乾燥剤の漏洩のおそれがないことも求められる。
【００２０】
透湿性フィルム４に用いる熱可塑性樹脂としては、例えば、低密度ポリエチレン、高密度ポリエチレン、ポリプロピレン、ポリブテン等のα−オレフィンホモポリマー、エチレンと炭素数３〜１８の少なくとも一種のα−オレフィンとの共重合体、プロピレンとエチレンおよび／またはブテン−１との共重合体、エチレンと酢酸ビニルおよび／またはアクリル酸エステル・メタアクリル酸エステル類などエチレン性不飽和結合を有する有機カルボン酸誘導体との共重合体などが挙げられる。
【００２１】
それらの中でも特に、エチレンと炭素数３〜８の少なくとも一種のα−オレフィンとの共重合体が、充填剤配合時の強度の点から好ましく、さらに、低密度ポリエチレンとエチレンと炭素数３〜８の少なくとも一種のα−オレフィンとの共重合体のブレンド物が、押出しラミネーション性、および延伸性の点から好ましい。
【００２２】
透湿性フィルム４に配合する充填剤の量は、熱可塑性樹脂１００質量部に対して、３０質量部以上、３００質量部以下である。３０質量部未満の場合は、延伸後に通気性を発現することが難しく、また、３００質量部を超えると、延伸時に破断するおそれがあるので好ましくない。
【００２３】
充填剤は、微粉末状で熱可塑性樹脂に配合される。充填剤としては、無機充填剤および有機充填剤のいずれも用いることができる。無機充填剤の例としては、炭酸カルシウム、炭酸マグネシウム、炭酸バリウムなどの炭酸塩、硫酸バリウム、硫酸マグネシウム、硫酸カルシウムなどの硫酸塩、リン酸マグネシウム、リン酸カルシウムなどのリン酸塩、水酸化マグネシウム、水酸化アルミニウムなどの水酸化物、アルミナ、シリカ、酸化マグネシウム、酸化カルシウム、酸化亜鉛、酸化チタンなどの酸化物、塩化亜鉛、塩化鉄、塩化ナトリウムなどの塩化物、アルミニウム粉、ゼオアイト、シラス、白土、珪藻土、タルク、カーボンブラック、火山灰などが挙げられる。有機充填剤の例としては、木粉、パルプ粉などのセルロース系粉末、ナイロン粉末、ポリカーボネート粉末、ポリプロピレン粉末、ポリ−４−メチルペンテン−１粉末などの合成樹脂系粉末、澱粉などが挙げられる。これらは、単独で使用してもよいし、２種類以上を組み合わせて使用してもよい。上述した充填剤の中でも、本発明においては、最終的な通気性包装材料１の通気性、柔軟性、外観などの点から、炭酸カルシウムが特に好ましく用いられる。充填剤の平均粒径は、透湿性フィルム４の均一性の観点から、０．１〜２０μｍが好ましく、さらに、加工性の観点からは、０．８〜５．０μｍが好ましい。
【００２４】
微多孔が形成された透湿性フィルム４とするための延伸倍率は、１．０２以上である。延伸倍率が１．０２倍未満であると、微多孔が十分に形成されず、所望の透湿度が得られにくくなってしまう。このような低延伸倍率で高い通気性を発現させるために、熱可塑性樹脂は、密度が０．９２０ｇ／ｃｍ3以上である樹脂を３０質量％以上含むことが好ましい。
【００２５】
以上説明したように、本実施形態の通気性包装材料１によれば、無延伸のナイロン製有孔フィルム２を、通気部を有する強化材層３で補強することで、通気性を確保しながら、従来のように紙と強化材層とを積層した包装材料と比べて、引張強度などの機械強度に優れた通気性包装材料１とすることができる。しかも、後述するように、通気性包装材料１の透湿度は、強化材層３の交点位置Ｐでの厚さ、すなわち第１の繊維１１と第２の繊維１２の厚さの合計値を１２０μｍ以上の範囲で適宜設定することにより調整することができる。そのため、包装体６に必要な透湿度を容易に確保することができる。
【００２６】
このように、通気性包装材料１の機械的強度が優れていることにより、通気性包装材料１を用いて包装体を形成したとき、内部に収納された機能性物品による損傷も生じにくく、脱酸素剤や乾燥剤以外に、活性炭や木炭など重量の大きな機能性物品を収納する大型の包装材料としても有効に利用できる。また、包装体の表層は有孔フィルム２となるので、従来のように紙粉は発生せず衛生的である。さらに、包装体を形成する際のヒートシール層となる透湿性フィルム４は熱可塑性樹脂としてポリオレフィン系樹脂を用いているので、表層である有孔フィルム２との融点差が大きくなる。従って、ヒートシール温度を高く設定しヒートシール時間を短縮することができ、それに伴って機能性物品の充填速度を上げることができるので、包装体の生産性を向上させることができる。
【００２７】
強化材層３として割繊維不織布を用いることで、縦方向と横方向での強度バランスにも優れ、しかも引張強度及び透湿度をより向上させることができる。
【００２８】
さらに、本実施形態の通気性包装材料１は、有孔フィルム２と、強化材層３と、透湿性フィルム４とを熱圧着法によって一気に接合することで製造できるため、製造コストの面からも有利である。
【００２９】
本発明の通気性包装材料は乾燥剤の包装に好適に利用できるが、脱酸素剤、保湿剤、芳香剤、吸湿剤、消臭剤、防虫剤、除湿剤などの機能性物品の包装にも好適に利用できる。これらの機能性物品を収納する包装体は、機能性物品が機能すればどのような形態でもよい。包装体が袋の形態である場合には、通気性包装材料は、その袋の一部分、片面、または全体に使用される。包装体を形成するための、通気性包装材料のヒートシール方法には、加熱シールバーによる熱プレス法が一般に用いられる。従って、包装体が袋の形態である場合には、シート材から袋を形成する一般的な製袋包装機を用いることができる。また、本発明の通気性包装材料は、前述したように、引張強度に優れているので、大型の包装体やシート状の包装体としても利用することができる。
【実施例】
【００３０】
次に、本発明の代表的な実施例について比較例とともに説明する。以下の実施例１，２に示す方法で通気性包装材料を作製し、それぞれについて、強化材層の厚みと、縦方向及び横方向の引張強度と、透湿度と、を測定した。測定可能な材料については、強化材層の縦糸（第１の繊維）と横糸（第２の繊維）の厚さも測定した。強化材層並びに縦方向及び横方向の厚さはマイクロスコープ観察により測定した。引張強度は、ＪＩＳ Ｐ ８１１３（１９９８）に準拠して測定した。透湿度は、ＪＩＳ Ｚ ０２０８（カップ法）に準拠して測定した。
【００３１】
（実施例１）
有孔フィルムとして、厚み１５μｍの無延伸ナイロンフィルムを用意し、縦横の間隔３ｍｍにて、直径が０．３ｍｍの針を突き刺すことにより細孔を形成した。その片面に、グラビア印刷によって商品ロゴなど必要な印刷を施した。強化材層としては、ポリエチレン製の割繊維不織布である「ワリフ」(新日石プラスト（株）製、商品名)の品番ＳＳ(Ｔ)（目付量２０ｇ／ｍ2、交点の厚み１２０μｍ、縦ウェブの厚み４５μｍ、横糸の厚み７５μｍ）を用いた。透湿性フィルムとしては、無機フィラーを含有した延伸ＰＥ透湿性フィルムである、「ポーラム」（（株）トクヤマ製、商品名）を用い、厚みは３５μｍを選択した。ナイロンフィルムの印刷層を内側にして、強化材層の横方向に繊維が配列した面にコロナ処理を施しながら、印刷層と接触するように、さらに透湿性フィルムを同時に繰出し、３層を同時に熱ロールに通過させ、通気性包装材料を作製した。積層条件は、熱ロールの温度が１３０℃、線圧が２００Ｎ／ｃｍ、送り速度が２０ｍ／ｍｉｎ.とした。熱ロールに接触するのは、ナイロンフィルム側とした。コロナ処理は、１００Ｗ／（ｍ2・ｍｉｎ.）の出力にて行った。
【００３２】
（実施例２）
強化材層として、ポリエチレン製の割繊維不織布である「ワリフ」（新日石プラスト（株）製、商品名）の品番ＨＳ(Ｔ)（目付量３６ｇ／ｍ２、交点の厚み１４０μｍ、縦糸の厚み５５μｍ、横糸厚み８５μｍ）を用いた以外は、実施例１と同様にして通気性包装材料を作製した。
【００３３】
（実施例３）
強化材層として、ポリエチレン製の割繊維不織布である「ワリフ」（新日石プラスト（株）製、商品名）の品番ＥＸ(Ｔ)（目付量４８ｇ／ｍ2、交点の厚み２００μｍ、縦糸の厚み７８μｍ、横糸の厚み１２２μｍ）を用いた以外は、実施例１と同様にして通気性包装材料を作製した。
【００３４】
（実施例４）
強化材層として、ポリエチレン製の不織布である「ソフ」（積水フィルム（株）製、商品名）の品番ＴＳ６０５（目付量４４ｇ／ｍ2、厚み１７５μｍ）を用いた以外は、実施例１と同様にして通気性包装材料を作製した。
【００３５】
（実施例５）
強化材層として、両面がポリエチレンビニルアセテート層であるネット「Ｔｈｅｒｍａｎｅｔ」（グローバル・ネッティング・ソリューションズ社製、商品名）の品番Ｒ０５０９０（目付量２３ｇ／ｍ2、交点の厚み５００μｍ）を用いた以外は、実施例１と同様にして通気性包装材料を作製した。
【００３６】
（比較例１）
強化材層として、ポリエチレン製の不織布である「ソフ」（積水フィルム（株）製、商品名）の品番ＴＳ４０５（目付量３１ｇ／ｍ2、厚み９０μｍ）を用いた以外は、実施例１と同様にして通気性包装材料を作製した。
【００３７】
（比較例２）
有孔フィルムとして、厚みが２０μｍの二軸延伸ポリエチレンテレフタレートフィルムを用いて実施例１同様に有孔フィルムを作製し、通気性包装材料を作製した。割繊維不織布にコロナ処理を施し、熱ラミネーション法でポリエチレンテレフタレートと熱圧着させた。
【００３８】
物性値を表１に示す。図４には、各実施例及び比較例１で得られた強化材層の交点厚みと透湿度との関係を示す。望ましい透湿度を得るためには、強化材層の交点厚みの正確な設定が必要であることがわかる。強化材層の厚みを大きくした実施例１−５では、生石灰を乾燥剤として用いる場合に従来用いられてきた包装材料（透湿度は２００ｇ／（ｍ2・２４ｈｒ）程度）よりも高い透湿度が実現されていることが分かる。
【００３９】
【表１】
2010105312.tif 000003
【００４０】
シリカ系やクレイ系または塩化カルシウムなどの乾燥剤に用いる包装材では、生石灰を乾燥剤として用いる場合の数倍程度の透湿度が必要とされている。無延伸ナイロンフィルムは４６０ｇ／（ｍ2・２４ｈｒ）程度の透湿度しかないが、これに微孔を形成した有孔フィルム２とすることで２５００ｇ／（ｍ2・２４ｈｒ）程度の透湿度を確保できる。このため、単純に透湿度だけを考慮すれば有孔フィルムだけで包装材料を構成することも考えられるが、ヒートシール層がないため、このままでは乾燥材の包装材料としては使用できない。このため、ポリエチレンなどの低融点のヒートシール層を設け、穴開け加工を施すことも考えられるが、乾燥剤の内容物が非常に細かい微粉末の場合には、穴部から内容物が漏れる恐れがある。
【００４１】
そこで、内容物の粉漏れを防止するために、本実施形態の通気性包装材料では多孔性透湿性フィルムを利用している。一般的な多孔性透湿性フィルムの透湿度は、目付量３５ｇ／ｍ2で９９００ｇ／（ｍ2・２４ｈｒ）、目付量５０ｇ／ｍ2で１１２００ｇ／（ｍ2・２４ｈｒ）である。透湿防水フィルムは、ナイロンフィルムより低融点であるので、ヒートシールが可能であり、シール強度が高い。また、ホットタック性に優れ、充填速度が上げられる。しかし、多孔性透湿性フィルムは引張強度及び引裂強度が弱く、同様に有孔のナイロンフィルムも強度が弱いので、これらの部材を使用して乾燥剤の包材を作製する場合には、補強材が必要である。そこで、本実施形態の通気性包装材料では、補強材（強化材層）として、上述の通気性網状体を用いている。
【００４２】
本発明者らは、強化材層の厚みを変えることで、強化材層（第２の繊維）と有孔ナイロンフィルムとの接触部近傍に、有孔ナイロンフィルムが他部材と接触しない空隙を形成させ、有孔ナイロンフィルムの高い透湿度をできる限り維持させることが有効であることを見出した。強化材層の厚みを変えることで、透湿度を５００〜２０００gの広い範囲で制御可能となる。これは従来の２００ｇ／（ｍ2・２４ｈｒ）程度に比べ格段に大きい透湿度である。本願発明者は強化材層の交点厚みが１２０μｍ以上あれば、このような高い透湿度が得られると考えている。これによって、シリカ系やクレイ系または塩化カルシウムなどの乾燥剤に対応可能で、機械的強度と包装材料全体としての十分な透湿度を有し、かつ毛羽立ちなどの発生を抑えることのできる通気性包装材料、及びこれを用いた包装体を提供することが可能となる。強化材層の厚みが小さくなると、第２の繊維の側方に空隙が形成されず、透湿度が小さくなり当該乾燥剤用には使用できない。
【００４３】
比較例２から明らかな通り、表面層にナイロンフィルムの代わりにポリエチレンテレフタレートを用いて、同様に有孔フィルムを作製しても、透湿度は小さく、シリカ系等の乾燥剤の包装材としては使用することができない。これより、表面層に十分な透湿度を有する材料を用いることが重要であることが確認された。比較例２においては、十分な接着強度も得られず、包装材としても利用すること自体が難しい。
【００４４】
図５には実施例２で作成した通気性包装材料の断面図を示す。同図（ａ）は断面写真であり、同図（ｂ）は同図（ａ）の写真をもとに描いたスケッチであり、ともに同じ内容を表している。第１の繊維（縦糸）１１と第２の繊維（横糸）１２とが交差して三次元状の網状構造が構成されている。横糸と有孔フィルムの交点Ｐ付近では、有孔フィルム２が横糸１２に乗りあがるように上方に膨らみ、横糸１２の側方に横糸１２に沿って延びる空隙８が形成されている。
【００４５】
図３，５を参照して、本発明の効果をさらに説明する。有孔フィルム２の細孔７の配列ピッチは第１の繊維（縦糸）１１及び第２の繊維（横糸）１２の配列ピッチと比べて大きい。このため、有孔フィルム２の細孔７から流入した水蒸気は縦糸１１と横糸１２の間の空間を二次元状に横方向（ｘ方向及びｙ方向）に進みながら透湿性フィルム４の図示しない微孔に侵入する。具体的には、水蒸気はまず有孔フィルム２の細孔７にｚ方向下向きに侵入し（経路ａ１）、その後侵入した水蒸気の大半は横糸１２の間の空間に沿ってｙ方向に進む（経路ａ２）。さらに水蒸気は、ｙ方向に進むに従い順次ｘ方向に分岐し、縦糸１１の間の空間をｘ方向に進み（経路ａ３）、最終的に透湿性フィルム４の微孔にｚ方向下向きに侵入し（経路ａ４）、内部の乾燥剤に捕捉される。
【００４６】
従って、透湿度を上げるためには水蒸気が有孔フィルム２の細孔７から透湿性フィルム４の微孔に侵入するまでの、強化材層３の面内方向における二次元状の経路を確保することが重要となる。実施例１〜５では強化材層の厚みを確保しそれによって二次元状の経路の高さを十分に確保することが可能となっている。これに対して、比較例１では、強化材層の厚みが足りず、従って二次元状の経路の高さを十分に確保することができない。このため、水蒸気の流入抵抗が増え、外部の水蒸気を有効に取り込むことができない。
【００４７】
特に、高い透湿度を得るためには、水蒸気が有孔フィルム２の細孔７に侵入した直後に水蒸気を広範囲に拡散させることが有効である。そのためには経路ａ２の断面積を十分に確保することが必要である。一般的には第２の繊維１２の厚み（直径）を第１の繊維１１よりも大きくするほうが、経路ａ２を構成する空間８の高さｈ１及び幅ｄ（図４参照）を確保しやすく、より好ましいと考えられる。一方、高い透湿度得るために、有孔フィルムの孔を大きくすること、またその数を多くすることを検討したが、有孔フィルム自身のダメージが大きく、熱圧着工程において安定的にフィルムを搬送することが難しく、途中で破断することがあった。従って、有孔フィルムの孔を調整して、透湿度をコントロールすることには限界があり、本発明にあるように強化材層の厚みを変えて透湿度をコントロールすることが有効であることが判明した。
【図面の簡単な説明】
【００４８】
【図１】本発明の一実施形態による通気性包装材料の模式的断面図である。
【図２】図１に示す通気性包装材料を用いて作成された包装体の断面図を示す。
【図３】図１に示す通気性包装材料の強化材層の部分斜視図である。
【図４】強化材層の交点厚みと透湿度との関係を示すグラフである。
【図５】実施例２で作成した通気性包装材料の断面図である。
【符号の説明】
【００４９】
１  通気性包装材料
２  有孔フィルム
３  網状構造の強化材層
３ａ  第１の繊維層
３ｂ  第２の繊維層
４  多孔性透湿性フィルム
５  機能性物品
６  包装体
７  細孔
８  空隙
１１  第１の繊維（縦糸）
１２  第２の繊維（横糸）
ｈ  交点厚み
Ｐ  交点
【図１】
2010105312.tif 000004
【図２】
2010105312.tif 000005
【図３】
2010105312.tif 000006
【図４】
2010105312.tif 000007
【図５】
2010105312.tif 000008